(57)【要約】【課題】インナーロータとアウターロータとの相互の摺り合いによる摩耗が少ないオイルポンプ用ロータを提供する。【解決手段】外歯を有するインナーロータと、前記外歯と噛み合う内歯を有するアウターロータとを備えるオイルポンプ用ロータであって、前記インナーロータ及び前記アウターロータは、アルミニウム合金で構成されており、前記アルミニウム合金は、Ｓｉの含有量が６質量％以上である高Ｓｉアルミニウム合金相と、Ｓｉの含有量が２質量％以下である低Ｓｉアルミニウム合金相と、非金属無機材料からなり、前記各アルミニウム合金相に分散される硬質粒子とを備えるオイルポンプ用ロータ。【選択図】図１
2015068185.tif 000002
【特許請求の範囲】
【請求項１】
外歯を有するインナーロータと、前記外歯と噛み合う内歯を有するアウターロータとを備えるオイルポンプ用ロータであって、
前記インナーロータ及び前記アウターロータは、アルミニウム合金で構成されており、
前記アルミニウム合金は、
Ｓｉの含有量が６質量％以上である高Ｓｉアルミニウム合金相と、
Ｓｉの含有量が２質量％以下である低Ｓｉアルミニウム合金相と、
非金属無機材料からなり、前記各アルミニウム合金相に分散される硬質粒子とを備えるオイルポンプ用ロータ。
【請求項２】
前記アルミニウム合金の金属相に占める前記低Ｓｉアルミニウム合金相の含有量が１０質量％以上６０質量％以下である請求項１に記載のオイルポンプ用ロータ。
【請求項３】
前記硬質粒子の平均粒径は、前記低Ｓｉアルミニウム合金相の平均粒径よりも小さい請求項１又は請求項２に記載のオイルポンプ用ロータ。
【請求項４】
前記硬質粒子の平均粒径が３０μｍ以下である請求項１〜請求項３のいずれか１項に記載のオイルポンプ用ロータ。
【請求項５】
前記硬質粒子の前記アルミニウム合金に占める含有量が０．５質量％以上１０質量％以下である請求項１〜請求項４のいずれか１項に記載のオイルポンプ用ロータ。
【請求項６】
前記高Ｓｉアルミニウム合金相がＡｌ−Ｓｉ−Ｍｇ−Ｃｕ系合金で構成される請求項１〜請求項５のいずれか１項に記載のオイルポンプ用ロータ。
【請求項７】
前記非金属無機材料は、ビッカース硬度がＨｖ８００以上の材料である請求項１〜請求項６のいずれか１項に記載のオイルポンプ用ロータ。
【請求項８】
前記非金属無機材料は、アルミナ又はムライトである請求項７に記載のオイルポンプ用ロータ。
【請求項９】
以下の条件によりチップオンディスク式の摺動試験を行った際、試験前におけるチップの摺動面の表面粗さよりも、試験後におけるチップの摺動面の表面粗さの方が小さい請求項１〜請求項８のいずれか１項に記載のオイルポンプ用ロータ。
チップ：前記アルミニウム合金からなるチップ
ディスク：チップと同一材質のディスク
ディスクのチップ圧接箇所の周速：１．６ｍ／ｓｅｃ
荷重と時間：３０ｋｇｆ×１時間
潤滑：油中
温度：室温
【請求項１０】
前記インナーロータは、前記外歯の非駆動側領域の稜線を含む部分に、キャビテーションによる壊食を抑制する切欠を備える請求項１〜請求項９のいずれか１項に記載のオイルポンプ用ロータ。
【発明の詳細な説明】
【技術分野】
【０００１】
本発明は、アルミニウム合金基焼結体からなるオイルポンプ用ロータに関するものである。特に、インナーロータとアウターロータとの相互の摺り合いによる摩耗が少ないオイルポンプ用ロータに関するものである。
【背景技術】
【０００２】
焼結内接歯車ポンプロータは自動二輪車用オイルポンプの基幹部品として広く利用されている。主な用途としては、エンジン潤滑用、変速機の油圧発生用、ディーゼルエンジンの燃料供給用などがある。従来、オイルポンプ用ロータの構成材料は、強度及び耐摩耗性に優れる鉄系材料が利用されている。近年、自動二輪車部品では、軽量化のために、鉄系材料に代えて、アルミニウム合金材料を利用することが検討されている。
【０００３】
特許文献１には、アルミニウム合金に硬質粒子を添加して、強度と耐摩耗性の両立を狙いとした焼結アルミニウム合金が開示されている。この焼結アルミニウム合金は、Ａｌ−Ｚｎ−Ｍｇ−Ｃｕ系合金に所定量のアルミナやムライトの硬質粒子を含有した液相焼結アルミニウム合金である。
【先行技術文献】
【特許文献】
【０００４】
【特許文献１】特開２００９−２４２８８３号公報
【発明の概要】
【発明が解決しようとする課題】
【０００５】
オイルポンプ用ロータに上記液相焼結アルミニウム合金を利用することで、軽量化を図ることができる。しかし、上記液相焼結アルミニウム合金であっても、オイルポンプ用ロータとしてインナーロータとアウターロータとの相互の摺り合いによる摩耗性に関して更なる改善の余地がある。
【０００６】
本発明は、このような事情に鑑みてなされたもので、その目的の一つは、インナーロータとアウターロータとの相互の摺り合いによる摩耗が少ないオイルポンプ用ロータを提供することにある。
【課題を解決するための手段】
【０００７】
本発明のオイルポンプ用ロータは、外歯を有するインナーロータと、前記外歯と噛み合う内歯を有するアウターロータとを備えるオイルポンプ用ロータであって、前記インナーロータ及び前記アウターロータは、アルミニウム合金で構成されている。前記アルミニウム合金は、Ｓｉの含有量が６質量％以上である高Ｓｉアルミニウム合金相と、Ｓｉの含有量が２質量％以下である低Ｓｉアルミニウム合金相と、非金属無機材料からなり、前記各アルミニウム合金相に分散される硬質粒子とを備える。
【発明の効果】
【０００８】
本発明のオイルポンプ用ロータは、インナーロータとアウターロータとの相互の摺り合いによる摩耗が少ない。
【図面の簡単な説明】
【０００９】
【図１】実施形態に係るオイルポンプ用ロータの一例を示す概略平面図である。
【図２】実施形態に係るオイルポンプ用ロータに切欠を設ける領域の説明図である。
【図３】摺動試験に用いるチップを示し、（Ａ）は正面図、（Ｂ）は右側面図、（Ｃ）はチップの摩耗幅ｗの説明図である。
【図４】摺動試験の試験方法の説明図である。
【図５】摺動試験の結果を示すグラフである。
【図６】（Ａ）は実施形態に係るオイルポンプ用ロータの試料の摺動試験前の摺動面の顕微鏡写真（ＳＥＭ写真）、（Ｂ）は摺動試験後の摺動面の顕微鏡写真（ＳＥＭ写真）である。
【図７】摺動試験の前後における摺動面の表面粗さを示すグラフである。
【発明を実施するための形態】
【００１０】
［本発明の実施形態の説明］
本発明者らは、オイルポンプ用ロータの構成材料として、アルミニウム合金に硬質粒子を添加した材料を検討した。さらに、この材料の耐摩耗性の向上を図るため、特許文献１のＡｌ−Ｚｎ−Ｍｇ−Ｃｕ系合金をＡｌ−Ｓｉ−Ｍｇ−Ｃｕ系合金に置換した材料を検討した。その際、耐摩耗性を重視してＡｌ−Ｓｉ系合金におけるＳｉ量を増量すると、析出したＳｉ粒子の脱落が増え、インナーロータとアウターロータとの相互の摺り合いによる摩耗がより顕著に増大することが判明した。このことから、さらに両ロータの相互の摺り合いによる摩耗の要因について検討を行った。その結果、インナーロータとアウターロータとが摺接する際、硬質粒子がＡｌ−Ｓｉ−Ｍｇ−Ｃｕ系合金の金属相から脱落し、その硬質粒子がインナーロータとアウターロータとの間に介在された状態で動かされることで、インナーロータとアウターロータ共に摩耗されることがわかった。そこで、硬質粒子が脱落してもインナーロータとアウターロータとの間に介在される状態を回避し易いオイルポンプ用ロータを検討し、本発明を完成するに至った。以下、本発明の実施形態の内容を列記して説明する。
【００１１】
（１）実施形態のオイルポンプ用ロータは、外歯を有するインナーロータと、前記外歯と噛み合う内歯を有するアウターロータとを備えるオイルポンプ用ロータであって、前記インナーロータ及び前記アウターロータは、アルミニウム合金で構成されている。前記アルミニウム合金は、Ｓｉの含有量が６質量％以上である高Ｓｉアルミニウム合金相と、Ｓｉの含有量が２質量％以下である低Ｓｉアルミニウム合金相と、非金属無機材料からなり、前記各アルミニウム合金相に分散される硬質粒子とを備える。
【００１２】
この構成によれば、硬質粒子が金属相から脱落した場合でも、比較的柔らかい低Ｓｉアルミニウム合金相に脱落した硬質粒子が再度埋め込まれて保持され易い。そのため、インナーロータとアウターロータとが摺接した際、脱落した硬質粒子が両ロータの間に介在された状態で動かされることを抑制し易く、インナーロータとアウターロータとの相互の摺り合いによる摩耗を低減することができる。つまり、インナーロータ及びアウターロータのそれぞれが、相互に摩耗し難く、互いに相手を摩耗させ難い、すなわち相手攻撃性の低減に優れる。また、金属相として比較的硬質の高Ｓｉアルミニウム合金相を備え、金属相に非金属無機材料の硬質粒子を分散させることで、オイルポンプ用ロータの強度の低下を抑制しつつ、耐摩耗性を高めることができる。
【００１３】
（２）実施形態のオイルポンプ用ロータとして、前記アルミニウム合金の金属相に占める前記低Ｓｉアルミニウム合金相の含有量が１０質量％以上６０質量％以下であることが挙げられる。
【００１４】
この構成によれば、低Ｓｉアルミニウム合金相の含有量を所定量とすることで、オイルポンプ用ロータの所望の硬度を維持しつつ、インナーロータとアウターロータとの相互の摺り合いによる摩耗の低減をより効果的に実現できる。
【００１５】
（３）実施形態のオイルポンプ用ロータとして、前記硬質粒子の平均粒径は、前記低Ｓｉアルミニウム合金相の平均粒径よりも小さいことが挙げられる。
【００１６】
この構成によれば、低Ｓｉアルミニウム合金相の平均粒径よりも小さな平均粒径の硬質粒子を用いることで、低Ｓｉアルミニウム合金相で硬質粒子を保持し易くし、かつ硬質粒子が脱落しても再度低Ｓｉアルミニウム合金相で保持し易くできる。
【００１７】
（４）実施形態のオイルポンプ用ロータとして、前記硬質粒子の平均粒径が３０μｍ以下であることが挙げられる。
【００１８】
この構成によれば、微細な硬質粒子を用いることで、耐摩耗性に優れるオイルポンプ用ロータとすることができる。
【００１９】
（５）実施形態のオイルポンプ用ロータとして、前記硬質粒子の前記アルミニウム合金に占める含有量が０．５質量％以上１０質量％以下であることが挙げられる。
【００２０】
この構成によれば、硬質粒子の含有量を規定することで、オイルポンプ用ロータの所望の硬度を維持しつつ、インナーロータとアウターロータとの相互の摺り合いによる摩耗を低減することができる。
【００２１】
（６）実施形態のオイルポンプ用ロータとして、前記高Ｓｉアルミニウム合金相がＡｌ−Ｓｉ−Ｍｇ−Ｃｕ系合金で構成されることが挙げられる。
【００２２】
Ａｌ−Ｓｉ−Ｍｇ−Ｃｕ系合金は硬度に優れ、金属相として用いることで、オイルポンプ用ロータの耐摩耗性を高めることに寄与する。
【００２３】
（７）実施形態のオイルポンプ用ロータとして、前記非金属無機材料は、ビッカース硬度がＨｖ８００以上の材料であることが挙げられる。
【００２４】
このような高硬度な硬質粒子を備えることで、耐摩耗性の高いオイルポンプ用ロータとすることができる。
【００２５】
（８）実施形態のオイルポンプ用ロータとして、前記非金属無機材料は、アルミナ又はムライトであることが挙げられる。
【００２６】
硬質粒子がアルミナであれば、特に耐摩耗性に優れ、かつインナーロータとアウターロータとの相互の摺り合いによる摩耗が少ないオイルポンプ用ロータとすることができる。硬質粒子がムライトであれば、アルミナよりは若干劣るが耐摩耗性に優れ、かつインナーロータとアウターロータとの相互の摺り合いによる摩耗が十分に少ないオイルポンプ用ロータとすることができる。
【００２７】
（９）実施形態のオイルポンプ用ロータとして、以下の条件によりチップオンディスク式の摺動試験を行った際、試験前におけるチップの摺動面の表面粗さよりも、試験後におけるチップの摺動面の表面粗さの方が小さい形態が挙げられる。
チップ：上記実施形態のオイルポンプ用ロータを構成するアルミニウム合金からなるチップ
ディスク：チップと同一材質のディスク
ディスクのチップ圧接箇所の周速：１．６ｍ／ｓｅｃ
荷重と時間：３０ｋｇｆ×１時間
潤滑：油中
温度：室温
【００２８】
この構成によれば、摺動試験前よりも摺動試験後の方が摺動面の表面粗さが小さくなるため、インナーロータとアウターロータとが摺動した際、初期なじみが良好で、その後も、インナーロータとアウターロータ共に摩耗の増加を抑制し易い。
【００２９】
（１０）実施形態のオイルポンプ用ロータとして、前記インナーロータは、前記外歯の非駆動側領域の稜線を含む部分に、キャビテーションによる壊食を抑制する切欠を備えることが挙げられる。
【００３０】
インナーロータの外歯の稜線のうち、アウターロータの回転に寄与しない非駆動側領域では、キャビテーションによって壊食が生じる虞がある。そこで、外歯の非駆動側領域の稜線を含む部分に予め切欠を設けることで、キャビテーションが発生しても、そのキャビテーションによる壊食を防止できる。よって、壊食に起因する屑がオイルに混在することを抑制できる。
【００３１】
［本発明の実施形態の詳細］
本発明の実施形態の詳細を、以下に説明する。なお、本発明はこれらの例示に限定されるものではなく、特許請求の範囲によって示され、特許請求の範囲と均等の意味及び範囲内でのすべての変更が含まれることが意図される。
【００３２】
［オイルポンプ用ロータの概要］
実施形態のオイルポンプ用ロータ１は、図１に示すように、複数の外歯２ａを有するインナーロータ２と、外歯２ａと噛み合う内歯３ａを有するアウターロータ３とを備える。アウターロータ３の内側には、内歯３ａによって形成された凹凸形状の貫通孔３ｈを有し、この貫通孔３ｈにインナーロータ２が配置される。インナーロータ２とアウターロータ３とは偏心して配置されている。内歯３ａの歯数は、外歯２ａの歯数よりも一枚多く、両ロータ２，３を図１に示すように組み合わせることで、インナーロータ２とアウターロータ３の各歯先によって密閉された空間が作られる。インナーロータ２を駆動軸（図示せず）によって駆動回転させると、アウターロータ３は、内歯３ａが回転する外歯２ａと噛み合うことにより駆動力（圧接力）を受け、インナーロータ２に従動して同じ方向に回転する。
【００３３】
実施形態のオイルポンプ用ロータ１の主たる特徴とするところは、インナーロータ２及びアウターロータ３の双方が、以下のアルミニウム合金によって構成されていることにある。アルミニウム合金は、母材を構成する金属相と、この金属相に分散される非金属無機材料からなる硬質粒子とを備える。金属相は、高Ｓｉアルミニウム合金相及び低Ｓｉアルミニウム合金相の二つのアルミニウム合金相を備える。なお、インナーロータ２とアウターロータ３とは、上述の特定の金属相と硬質粒子とを備える同一組成を有するアルミニウム合金によって構成されている。以下、まず、特徴の一つであるアルミニウム合金を詳細に説明し、その後、オイルポンプ用ロータ１についてより詳細に説明する。
【００３４】
［アルミニウム合金］
（高Ｓｉアルミニウム合金相）
＜組成＞
高Ｓｉアルミニウム合金相は、添加元素と残部がＡｌ及び不純物からなるアルミニウム合金で構成され、Ｓｉを６質量％以上含有するＡｌ−Ｓｉ合金とする。母材の組成は適宜選択することができるが、特に、Ａｌ−Ｓｉ−Ｍｇ−Ｃｕ系合金が好適に利用できる。Ａｌ−Ｓｉ−Ｍｇ−Ｃｕ系合金は耐摩耗性に優れて好ましい。Ａｌ−Ｓｉ−Ｍｇ−Ｃｕ系合金の具体的組成としては、質量％でＳｉを６％以上１８％以下、Ｍｇを０．２％以上１．０％以下、Ｃｕを１．２％以上３．０％以下含有し、残部がＡｌ及び不純物からなるものが挙げられる。特に、Ｓｉは質量％で８％以上１５％以下含有されることが好ましい。母材中の添加元素は、アルミニウム中に固溶又は晶出、析出して存在する。母材の組成（元素及び含有量）は、例えば、走査型電子顕微鏡―エネルギー分散型Ｘ線分光法や発光分光分析方法などを利用することで測定できる。母材の組成は、原料となる母材粉末の組成により調整するとよい。
【００３５】
＜含有量＞
アルミニウム合金の金属相に占める高Ｓｉアルミニウム合金相の含有量は、４０質量％以上９０質量％以下が好ましい。下限値以上の高Ｓｉアルミニウム合金相を含有することで、硬度が高く耐摩耗性に優れるオイルポンプ用ロータとすることができる。さらには強度にも優れるオイルポンプ用ロータとすることができる。上限値以下の高Ｓｉアルミニウム合金相を含有することで、残部の金属相を低Ｓｉアルミニウム合金相とすることができ、インナーロータとアウターロータとの相互の摺り合いによる摩耗が少ないオイルポンプ用ロータとすることができる。この含有量はアルミニウム合金から硬質粒子を除いた材料を金属相とし、その金属相を１００質量％としたときの高Ｓｉアルミニウム合金相の含有量である。
【００３６】
＜平均粒径＞
高Ｓｉアルミニウム合金相の平均粒径は、４５μｍ以上３５０μｍ以下程度が好ましい。この範囲の平均粒径とすることで、成形性、焼結性、製造性に優れる。この平均粒径は、原料粉末である高Ｓｉアルミニウム合金粉末の平均粒径と実質的に同一とみなすことができる。より好ましい平均粒径は、４５μｍ以上１００μｍ以下程度である。
【００３７】
＜その他＞
なお、本実施形態のオイルポンプ用ロータは押出工程を経ていない焼結材であり、金属相（次述する低Ｓｉアルミニウム合金相も含む）の粉末粒子のアスペクト比（最大径と最小径との比）が小さい（５未満）。即ち、オイルポンプ用ロータの金属組織を調べることで、焼結により製造されたことが確認できる。また、本実施形態のオイルポンプ用ロータは溶製材とも異なる。溶製材には、非金属無機材料等の硬質粒子を分散させることが困難である。
【００３８】
（低Ｓｉアルミニウム合金相）
＜組成＞
低Ｓｉアルミニウム合金相は、高Ｓｉアルミニウム合金相における添加元素とアルミニウムと不純物とからなる組成で構成される。後述するように、本実施形態のオイルポンプ用ロータは、Ｓｉの含有量が６質量％以上である高Ｓｉアルミニウム合金粉末と、実質的にＳｉを含有しない高純度アルミニウム粉末とを原料粉末に用いて製造される。このような原料粉末を含む成形体を焼結した際、高Ｓｉアルミニウム合金粉末の添加元素の一部は高純度アルミニウム粉末に拡散し、低Ｓｉアルミニウム合金相を生成する。高Ｓｉアルミニウム合金相に含まれる添加元素としては、Ｓｉ、Ｍｇ、Ｃｕなどが挙げられる。このうち、Ｓｉは焼結時に高純度アルミニウム粉末へ殆ど固溶しない。一方、ＭｇやＣｕは焼結時に高純度アルミニウム粉末へ固溶し易い。そのため、低Ｓｉアルミニウム合金相は、Ｓｉの含有量は低いものの、ＭｇやＣｕは高Ｓｉアルミニウム合金相におけるＭｇやＣｕの含有量に近い程度含まれることがある。低Ｓｉアルミニウム合金相におけるＳｉの含有量は、２質量％以下、好ましくは１質量％以下で、さらには０．５質量％以下、特に０．１質量％未満であり、実質的に含有されない場合もある。
【００３９】
この低Ｓｉアルミニウム合金相は、焼結体のオイルポンプ用ロータにおいても、高Ｓｉアルミニウム合金相とは区別できる状態で存在する。上述のように、低Ｓｉアルミニウム合金相は原料粉末に含まれる高Ｓｉアルミニウム合金粉末の添加元素が高純度アルミニウム粉末に拡散することで生成される。但し、高Ｓｉアルミニウム合金粉末のＳｉが高純度アルミニウム粉末に固溶される量は非常に微量であり、低Ｓｉアルミニウム合金相は高Ｓｉアルミニウム合金相と独立して存在する。この低Ｓｉアルミニウム合金相は、オイルポンプ用ロータを走査型電子顕微鏡―エネルギー分散型Ｘ線分光法による面分析などにより分析することで確認できる。
【００４０】
＜含有量＞
アルミニウム合金の金属相に占める低Ｓｉアルミニウム合金相の含有量は、１０質量％以上６０質量％以下が好ましい。下限値以上の低Ｓｉアルミニウム合金相を含有することで、インナーロータとアウターロータとの相互の摺り合いによる摩耗が少ないオイルポンプ用ロータとすることができる。これは、インナーロータとアウターロータとを摺接した際、各ロータから脱落した硬質粒子を柔らかい低Ｓｉアルミニウム合金相が再度保持できるからであると考えられる。さらに、この低Ｓｉアルミニウム合金相は、インナーロータ及びアウターロータのそれぞれにおいて、硬質粒子を脱落し難くする保持機能も有すると考えられる。上限値以下の低Ｓｉアルミニウム合金相を含有することで、残部の金属相を高Ｓｉアルミニウム合金相とすることができ、硬度が高く耐摩耗性に優れるオイルポンプ用ロータとすることができ、オイルポンプ用ロータの強度の低下を抑制できる。この含有量もアルミニウム合金から硬質粒子を除いた材料を金属相とし、その金属相を１００質量％としたときの低Ｓｉアルミニウム合金相の含有量である。
【００４１】
＜平均粒径＞
低Ｓｉアルミニウム合金相の平均粒径は、高Ｓｉアルミニウム合金相と同様に、４５μｍ以上３５０μｍ以下程度が好ましい。この下限値以上の平均粒径とすることで、合金成分が拡散し、強度が高いオイルポンプ用ロータを得ることができる。上限値以下の平均粒径とすることで、脱落した硬質粒子を保持しやすいオイルポンプ用ロータを得ることができる。この平均粒径も、原料粉末である高純度アルミニウム粉末の平均粒径と実質的に同一とみなすことができる。より好ましい平均粒径は、４５μｍ以上１００μｍ以下程度である。
【００４２】
＜形状＞
低Ｓｉアルミニウム合金相の粒子形状は、扁平状でアスペクト比の大きな場合が多い。低Ｓｉアルミニウム合金相は、オイルポンプ用ロータ中の他の構成材料に比べて柔らかく、変形性に富むため、成形時の圧縮により変形し易いからである。具体的には、アスペクト比が１以上５以下程度であることが多い。
【００４３】
（硬質粒子）
＜組成＞
アルミニウム合金は、上述した金属相の粒界上に硬質粒子が分散されている。この硬質粒子の材質としては、非金属無機材料とする。非金属無機材料には、セラミックス、金属間化合物、ダイヤモンドなどが挙げられる。特に、化合物の非金属無機材料が好適に利用できる。より具体的な材質は、Ｓｉ単体の他、アルミナ（Ａｌ２Ｏ３）、ムライト（アルミナと酸化ケイ素との化合物）、ＳｉＣ、ＡｌＮ、ＢＮなどの化合物が挙げられる。中でも、アルミナを用いると金属相との反応性がよく、耐摩耗性に優れるオイルポンプ用ロータが得られ、ムライトを用いるとインナーロータとアウターロータとの相互の摺り合いによる摩耗が少ないオイルポンプ用ロータが得られる。これら各種の硬質粒子は、単一種であっても良いし、複数種を混合してアルミニウム合金に含まれていても良い。アルミニウム合金中の硬質粒子の組成（単体元素、化合物元素及び含有量）は、例えば、走査型電子顕微鏡―エネルギー分散型Ｘ線分光法、Ｘ線回折、化学分析などを利用することで測定できる。
【００４４】
＜含有量＞
アルミニウム合金に占める硬質粒子の含有量（複数種の硬質粒子を含有する場合、合計含有量）は、０．５質量％以上１０質量％以下が好ましい。０．５質量％以上であると、他の焼結部材と同程度又はそれ以上の耐摩耗性が得られ易く、さらには実用上十分な強度、硬度を有することができる。より好ましい下限値は１質量％以上である。硬質粒子の含有量は多いほど、耐摩耗性や硬度が向上する。但し、１０質量％を超えると、強度が低下したり、インナーロータとアウターロータとの相互の摺り合いによる摩耗や損傷が激しくなったりする。より好ましい上限値は５．０質量％以下、特に３．０質量％以下である。
【００４５】
＜硬度＞
硬質粒子の硬度は、Ｓｉよりも高硬度とする。特に、ビッカース硬度でＨｖ８００以上、さらにはＨｖ１０００以上、特にＨｖ１５００以上であることが好ましい。このような硬度の硬質粒子を用いることで、高硬度で耐摩耗性に優れるオイルポンプ用ロータとすることができる。例えば、アルミナはＨｖ２６００程度であり、ムライトはＨｖ１１５０程度である。ビッカース硬度Ｈｖの測定方法は、ＪＩＳ  Ｚ  ２２４４（２００３）に基づく。
【００４６】
オイルポンプ用ロータの硬度は、硬質粒子の硬度が高いほど、又は硬質粒子の含有量が多いほど高くなる傾向にある。
【００４７】
＜粒径＞
硬質粒子の平均粒径は、小さい方が引張強さの低下が抑えられる。硬質粒子の平均粒径が大き過ぎると脱落し易く、インナーロータとアウターロータとの相互の摺り合いによる摩耗量が増す。この平均粒径は低Ｓｉアルミニウム合金相の平均粒径よりも小さいことが好ましい。このような微細な硬質粒子を用いることで、高強度で耐摩耗性に優れるオイルポンプ用ロータとでき、かつインナーロータとアウターロータとの摺接時に脱落した硬質粒子を再度低Ｓｉアルミニウム合金相に埋め込むように保持することで、両ロータの相互の摺り合いによる摩耗を効果的に抑制することができる。例えば、平均粒径を３０μｍ以下とすることが好ましい。特に、硬質粒子の最大径が低Ｓｉアルミニウム合金相の平均粒径よりも小さいことが好ましい。このような最大径の規定により、脱落した硬質粒子をより一層低Ｓｉアルミニウム合金相に保持し易くできる。例えば、最大径を３０μｍ以下とすることが好ましい。
【００４８】
より具体的な硬質粒子の平均粒径は、アルミナ粒子の場合、１０μｍ以下が好ましく、１μｍ以上６μｍ以下がより好ましい。特に、最大径は１０μｍ以下であることが好ましく、５μｍ以上１０μｍ以下がより好ましい。上記範囲を満たす大きさのアルミナ粒子を上記特定の範囲で含有する場合、オイルポンプ用ロータの焼結性を高める効果がある。ムライト粒子の場合、平均粒径は、２０μｍ以下が好ましく、１μｍ以上１５μｍ以下がより好ましい。
【００４９】
原料に用いる硬質粒子の粒度分布は、例えば、マイクロトラック法（レーザー回折・散乱法）で計測する。アルミニウム合金中の硬質粒子の平均粒径、最大径は以下のように測定する。オイルポンプ用ロータの任意の断面を光学顕微鏡（１００〜４００倍）で観察し、この観察像を画像処理して、この断面中に存在する全ての硬質粒子の面積を測定する。各面積の円相当径を演算し、この円相当径を各粒子の直径とし、当該断面における最大の直径をこの断面の最大径とする。ｎ＝１０個の断面について最大径を求め、１０個の最大径の平均を硬質粒子の最大径とする。また、一つの断面における全ての粒子の直径の平均をとり、ｎ＝１０個の断面について平均を求め、１０個の直径の平均を更に平均したものを硬質粒子の平均粒径とする。
【００５０】
＜形状＞
硬質粒子の形状は、シャープエッジをもたないこと、言い換えれば可能な限り球形に近い方が好ましい。球形に近い硬質粒子又は角が角張っていない硬質粒子を用いることで、細長い粒子などを用いる場合に比べて相手攻撃性を低減できる。
【００５１】
［オイルポンプ用ロータの摺動特性］
本実施形態のオイルポンプ用ロータは、上述した摺動試験の前よりも後の方が摺動面の表面粗さが小さくなる傾向にある。そのため、オイルポンプ用ロータを構成する同一材質のインナーロータとアウターロータとが摺動した際、初期なじみが良好で、両ロータの間の微細な隙間のばらつきを抑え易く、インナーロータ及びアウターロータ共に摩耗の増加を抑制し易い。この表面粗さは、例えばＪＩＳ  Ｂ０６０１（１９９４）における算術平均粗さＲａにより評価する。試験後の摺動面の表面粗さは、試験前の摺動面の表面粗さに比べて５０％以下、特に３０％以下程度となることが好適である。一方、例えば溶製材は、試験前より後の方が摺動面の表面粗さが粗くなる傾向にある。これは、溶製材のＳｉは平均粒径が大きく、そのＳｉが脱落して孔が形成されたり、脱落したＳｉによりインナーロータ及びアウターロータ共に摺動面が傷付けられるためであると考えられる。
【００５２】
［オイルポンプ用ロータの機械的特性］
本実施形態のオイルポンプ用ロータは、アルミニウム合金相よりも高硬度で微細な硬質粒子を含有することで、耐摩耗性に優れると共に、高強度である傾向にある。金属相の組成や製造方法にもよるが、本実施形態のオイルポンプ用ロータは、他の合金系に硬質粒子を添加する場合に比べて、強度低下が抑えられ、引張強度が１５０ＭＰａ以上を満たすことができる。また、硬度は、ＨＲＢ（ロックウェル硬さ）で６０以上を満たすことができる。
【００５３】
［オイルポンプ用ロータの形状］
図１に示すように、本実施形態のオイルポンプ用ロータ１を構成するインナーロータ２及びアウターロータ３は、上述のように複数の歯（外歯２ａ及び内歯３ａ）を有する。外歯２ａの歯数及び内歯３ａの歯数（外歯２ａの歯数＋１）は、適宜選択することができ、図１の歯数は例示である。例えば、自動二輪車用のオイルポンプ用ロータでは、インナーロータ２の外歯２ａの歯数は、４歯〜１０歯程度が汎用されている。
【００５４】
インナーロータ２を駆動回転させると、各外歯２ａの頂点ａからそれぞれの谷ｂ１，ｂ２に向かう二つの稜線（図１では輪郭線）のうち、一方の稜線による領域が、アウターロータ３の内歯３ａに圧接してアウターロータ３を回転させる駆動側領域となる。また、他方の稜線による領域が、アウターロータ２の回転に寄与しない非駆動側領域となる。例えば、インナーロータ２を、図１の矢印方向（反時計回り）に駆動回転させる場合、頂点ａから頂点ｂ１に向かう稜線による領域が駆動側領域Ｍとなり、頂点ａから頂点ｂ２に向かう稜線による領域が非駆動側領域Ｎとなる。汎用のオイルポンプ用ロータでは、インナーロータ２及びアウターロータ３に表裏を示す印や切欠などを設けている（例えば、図１のインナーロータ２の上方に位置する外歯２ａに付した丸い印や、アウターロータ３の下方に位置する内歯３ａに付した丸い印）。この印や切欠を回転方向の識別に利用することができる。
【００５５】
インナーロータ２とアウターロータ３の各歯先によって形成された密閉空間に流入した液体（オイル）の圧力が急激に低下することでキャビテーションが発生し、各ロータ２，３に壊食が生じることがある。ここでは、インナーロータ（歯数：４）と、アウターロータ（大きさ：外径φ５０ｍｍ×厚さ１７ｍｍ、歯数：５）とで構成されるオイルポンプ用ロータを用いて試験を行い、各ロータに生じた壊食面積を表１に示す。試験条件は、試験時油温：１３５℃、回転数：８５００ｒ．ｐ．ｍ．、吐出圧：１ＭＰａで、耐久評価時間を１２〜５０時間から選択した。インナーロータ及びアウターロータを構成するアルミニウム合金は、後述する試験例の試料Ｎｏ．１を用いている。
【００５６】
【表１】
2015068185.tif 000003
【００５７】
表１に示すように、アウターロータに比較してインナーロータに大きな壊食が生じ得ることがわかる。この壊食は、インナーロータのうち、特にアウターロータの回転に寄与しない非駆動側領域に生じていた。具体的には、図２に示すハッチング領域に概ね生じていた。そこで、壊食が生じ易い領域を予め調べて、その領域に切欠を設けることで、キャビテーションが発生しても、そのキャビテーションによる壊食を抑制することを考えた。その結果、図２に示すように、インナーロータ２の厚さをＴ、非駆動側領域Ｎの稜線の長さをＬとするとき、インナーロータ２の非駆動側領域Ｎにおいて、以下のｔ、ｌ、ｄで囲まれるハッチング領域に切欠を設けることで、上記壊食を抑制できると期待される。切欠の存在領域の具体的な大きさは、インナーロータ２の厚さ方向の長さｔを（１／４）×Ｔ以上（１／３）×Ｔ以下程度、稜線に沿った長さｌを０．１×Ｌ以上０．５×Ｌ以下程度、深さ方向ｄを０．５ｍｍ以上５ｍｍ以下程度とすることがが挙げられる。壊食の進行は、ある程度の範囲で飽和してほぼ止まるため、予め飽和状態の壊食領域に対応したサイズの切欠を設けておけば、各ロータの壊食を実質的に防止できる。また、切欠による各ロータの強度の低下やオイルのシール性の低下などの問題が生じ難い範囲で切欠を設けることができ、一つ又は複数の切欠を設けることができる。切欠は、後述する成形工程で設けることができる。又は、成形後に切削加工によって切欠を設けることができる。この切欠は、アウターロータに設けることもできる。
【００５８】
［オイルポンプ用ロータの製造方法］
上記のオイルポンプ用ロータは、原料粉末の準備工程、成形工程、焼結工程を備え、必要に応じて、サイジング工程や熱処理工程を備える製造方法を利用することで得られる。各工程の詳細は次の通りである。
【００５９】
（準備工程）
準備工程では、オイルポンプ用ロータの原料粉末を用意する。この原料粉末には、Ｓｉを６質量％以上含有する高Ｓｉアルミニウム合金粉末（以下、Ａｌ合金粉末と呼ぶ）、実質的にＳｉを含有しない高純度アルミニウム粉末（以下、高純度Ａｌ粉末と呼ぶ）、及び硬質粒子が含まれる混合粉末を用いる。Ａｌ合金粉末は、オイルポンプ用ロータ（焼結体）における高Ｓｉアルミニウム合金相と同様の添加元素で、高Ｓｉアルミニウム合金相の各添加元素の含有量よりも多い含有量の組成の粉末が利用できる。Ａｌ合金粉末の具体的組成としては、質量％でＳｉを６％以上４０％以下、Ｍｇを０．２％以上２．０％以下、Ｃｕを１．２％以上８．０％以下含有し、残部がＡｌ及び不純物からなるものが挙げられる。より好ましいＳｉの含有量は質量％で８％以上３０％以下、さらに好ましいＳｉの含有量は質量％で１７％以上１８％以下又は１２％以上１３％以下である。Ａｌ合金の共晶点は、例えば、急冷凝固粉末の場合、Ｓｉの含有量が質量％で１７％以上１８％以下近傍のときであり、溶製材粉末の場合、Ｓｉの含有量が質量％で１２％以上１３％以下近傍のときである。共晶点付近はＳｉが最も微小に析出し易いため、Ｓｉの含有量を共晶点におけるＳｉ含有量の近傍（±１質量％）とすれば、インナーロータとアウターロータとの相互の摺り合いによる摩耗がより少ないオイルポンプ用ロータを得ることができる。高純度Ａｌ粉末は、代表的には純度９７質量％以上のアルミニウムで構成され、例えば純度が９９質量％以上の純アルミニウムが利用できる。さらに高純度Ａｌ粉末は、Ｍｇを０．０３質量％以上２質量％以下含有してもよい。所定量のＭｇを含有することで、焼結性を高めることができる。この原料粉末の混合には、各粉末粒子の粉砕をできるだけ伴わないような混合方法とすることが好ましい。軟らかい高純度Ａｌ粉末を含有すると、上述した脱落硬質粒子の保持に加え、成形性に優れる。
【００６０】
原料に用いた硬質粒子は、オイルポンプ用ロータ中に実質的にそのまま残存する。従って、オイルポンプ用ロータ中の硬質粒子の含有量や大きさが所望の量や所望の大きさとなるように、原料となる硬質粒子の量や大きさを調整する。また、Ａｌ合金粉末や高純度Ａｌ粉末の粒径も、その粒径がオイルポンプ用ロータ中でほぼ維持される。
【００６１】
（成形工程）
成形は、上述の混合粉末を金型に充填し、圧縮することで行う。例えば、冷間金型成形などの冷間の加圧成形が利用できる。金型は、インナーロータ用及びアウターロータ用をそれぞれ用意する。成形圧力としては２ｔｏｎ／ｃｍ２以上１０ｔｏｎ／ｃｍ２以下程度が挙げられる。この金型のキャビティの形状を調整することで、外歯を有するインナーロータや内歯を有するアウターロータといった複雑形状の成形体を得ることもできる。
【００６２】
（焼結工程）
得られた成形体の焼結は、液相出現温度で行えばよい。代表的な焼結条件は、窒素やアルゴンといった不活性雰囲気で、温度：５５０℃以上６００℃以下、時間：０（規定温度到達と同時に降温開始）以上６０分以下が挙げられる。この焼結工程により、Ａｌ合金粉末はＳｉを６質量％以上含有する高Ｓｉアルミニウム合金相となり、高純度Ａｌ粉末はＡｌ合金粉末中の添加元素の一部が拡散されてＳｉの含有量が２質量％以下である低Ｓｉアルミニウム合金相となって、これら合金相に分散される硬質粒子を含む焼結体が得られる。
【００６３】
上述のように成形体を液相焼結すると、原料粉末間の空孔が液相により縮小され、固相焼結の焼結材に比べて空孔が少なく高密度の焼結体が得られる。また、液相の出現前における原料粉末間の空孔は凹凸の多い不規則な形状であるが、液相の出現後には空孔が丸みを帯びた形状になり易い。そのため、本実施形態のオイルポンプ用ロータを断面観察した場合、空孔は円形に近い形状のものが多い。
【００６４】
（サイジング工程）
得られた焼結体に適宜サイジングを施してもよい。サイジングは、熱間でも冷間でもよい。冷間サイジングは、寸法精度を向上させることができ、熱間サイジングは、強度を向上させることができる。オイルポンプ用ロータは、特に高い寸法精度が求められることから、サイジングを行うことが好ましい。
【００６５】
（熱処理工程）
焼結後、又はサイジング後、溶体化、時効の熱処理を適宜施してもよい。熱処理条件は、公知の条件を利用することができる。また、溶体化後にサイジングを施し、その後に時効することによって寸法精度を高めることができる。溶体化後の焼結体は軟質であるため、高精度にサイジングし易いためである。
【００６６】
［試験例］
オイルポンプ用ロータを構成する材料として、種々の硬質粒子を含む液相焼結アルミニウム合金材の試料を作製し、その摺動特性を調べた。各試料は、原料粉末の準備→成形→焼結→冷間サイジング→熱処理という工程で作製した。各試料の製造条件は次の通りである。なお、熱処理後の試料Ｎｏ．１〜Ｎｏ．６は、いずれも引張強度：１５０ＭＰａ以上、硬度：ＨＲＢ６０以上を満たしていた。
【００６７】
《試料Ｎｏ．１：Ａｌ−Ｓｉ−Ｍｇ−Ｃｕ系合金＋硬質粒子》
Ａｌ−１８Ｓｉ−３．２５Ｃｕ−０．８１Ｍｇ（単位：質量％、以下同様）の組成のＡｌ−Ｓｉ−Ｍｇ−Ｃｕ系合金粉末（高Ｓｉアルミニウム合金粉末）と、Ａｌ−０．５Ｍｇの組成の高純度アルミニウム粉末と、アルミナ粉末とを用意する。Ａｌ−Ｓｉ−Ｍｇ−Ｃｕ系合金粉末と高純度アルミニウム粉末の各平均粒径は５０μｍ、アルミナ粉末は、平均粒径が２μｍ（最大径６μｍ）である。用意したＡｌ−Ｓｉ−Ｍｇ−Ｃｕ系合金粉末、高純度アルミニウム粉末、及びアルミナ粉末をそれぞれ混合させた混合粉末を作製する。Ａｌ−Ｓｉ−Ｍｇ−Ｃｕ系合金粉末と高純度アルミニウム粉末の質量割合は８０：２０であり、この割合は、試料（ここでは熱処理後のアルミニウム合金材）の金属相に占める高Ｓｉアルミニウム合金相と低Ｓｉアルミニウム合金相の質量割合である。混合粉末に対してアルミナ粉末が１．０質量％となるように、上記金属粉末とアルミナ粉末とを混合する。得られた混合粉末を５ｔｏｎ／ｃｍ２の面圧で金型成形して成形体を作製した。続いて、この成形体を窒素雰囲気中で５６０±５℃×５０分の焼結条件で液相焼結した。得られた焼結体に、４９０℃に加熱後、水冷して溶体化を施し、その後６ｔｏｎ／ｃｍ２の条件で冷間サイジングし、さらに１７５℃×７時間の時効を行って硬質粒子を含有する焼結Ａｌ−Ｓｉ−Ｍｇ−Ｃｕ系合金の試料を作製した。
【００６８】
《試料Ｎｏ．２：Ａｌ−Ｓｉ−Ｍｇ−Ｃｕ系合金＋硬質粒子》
試料Ｎｏ．１の混合粉末に対するアルミナ粒子の含有量を３．０質量％とした点以外は試料Ｎｏ．１と同一の条件で硬質粒子を含有する焼結Ａｌ−Ｓｉ−Ｍｇ−Ｃｕ系合金の試料を作製した。
【００６９】
《試料Ｎｏ．３：Ａｌ−Ｓｉ−Ｍｇ−Ｃｕ系合金＋硬質粒子》
試料Ｎｏ．１の混合粉末において、Ａｌ−Ｓｉ−Ｍｇ−Ｃｕ系合金粉末と高純度アルミニウム粉末の質量割合を７０：３０とした点以外は試料Ｎｏ．１と同一の条件で硬質粒子を含有する焼結Ａｌ−Ｓｉ−Ｍｇ−Ｃｕ系合金の試料を作製した。
【００７０】
《試料Ｎｏ．４：Ａｌ−Ｓｉ−Ｍｇ−Ｃｕ系合金＋硬質粒子》
試料Ｎｏ．１の混合粉末において、Ａｌ−Ｓｉ−Ｍｇ−Ｃｕ系合金粉末と高純度アルミニウム粉末の質量割合を６０：４０とした点以外は試料Ｎｏ．１と同一の条件で硬質粒子を含有する焼結Ａｌ−Ｓｉ−Ｍｇ−Ｃｕ系合金の試料を作製した。
【００７１】
《試料Ｎｏ．５：Ａｌ−Ｓｉ−Ｍｇ−Ｃｕ系合金＋硬質粒子》
試料Ｎｏ．１の混合粉末において、Ａｌ−Ｓｉ−Ｍｇ−Ｃｕ系合金粉末と高純度アルミニウム粉末の質量割合を４０：６０とした点以外は試料Ｎｏ．１と同一の条件で硬質粒子を含有する焼結Ａｌ−Ｓｉ−Ｍｇ−Ｃｕ系合金の試料を作製した。
【００７２】
《試料Ｎｏ．６：Ａｌ−Ｓｉ−Ｍｇ−Ｃｕ系合金＋硬質粒子》
試料Ｎｏ．１の混合粉末において、Ａｌ−Ｓｉ−Ｍｇ−Ｃｕ系合金粉末と高純度アルミニウム粉末の質量割合を９０：１０とした点以外は試料Ｎｏ．１と同一の条件で硬質粒子を含有する焼結Ａｌ−Ｓｉ−Ｍｇ−Ｃｕ系合金の試料を作製した。
【００７３】
《試料Ｎｏ．１１：Ｆ−０８Ｃ２》
市販の鉄系焼結部材（Ｆ−０８Ｃ２）を用意した。この試料Ｎｏ．１１の機械的特性は、硬度：ＨＲＢ７５、引張強さ：４３０ＭＰａである。
【００７４】
《試料Ｎｏ．１２：Ａ３９０》
Ａ３９０（１７質量％のＳｉを含有する鋳物用Ａｌ−Ｓｉ過共晶系合金）の溶製材の押出体を用意し、熱処理は試料Ｎｏ．１と同様の条件で行ってＡ３９０合金の試料を作製した。この試料Ｎｏ．１２の機械的特性は、硬度：ＨＲＢ８０、引張強さ：３９０ＭＰａである。
【００７５】
《試料Ｎｏ．１３：Ａｌ−Ｓｉ−Ｍｇ−Ｃｕ系合金》
硬質粒子を含まない点を除いて試料Ｎｏ．１と同様の組成の混合粉末を同様の条件で成形体に成形した。この成形体を５６０±５℃×５０分で焼結し、それ以降の冷間サイジング、熱処理は試料Ｎｏ．１と同様の条件で行って焼結Ａｌ−Ｓｉ−Ｍｇ−Ｃｕ系合金の試料を作製した。この試料Ｎｏ．１３の機械的特性は、硬度：ＨＲＢ７５、引張強さ：３００ＭＰａである。
【００７６】
《試料Ｎｏ．１４：Ａｌ−Ｓｉ−Ｍｇ−Ｃｕ系合金＋硬質粒子》
試料Ｎｏ．１の混合粉末において、Ａｌ−Ｓｉ−Ｍｇ−Ｃｕ系合金粉末と高純度アルミニウム粉末の質量割合を２０：８０とした点以外は試料Ｎｏ．１と同一の条件で硬質粒子を含有する焼結Ａｌ−Ｓｉ−Ｍｇ−Ｃｕ系合金の試料を作製した。この試料Ｎｏ．１４の機械的特性は、硬度：ＨＲＢ５７、引張強さ：２７５ＭＰａである。
【００７７】
《試料Ｎｏ．１５：Ａｌ−Ｓｉ−Ｍｇ−Ｃｕ系合金＋硬質粒子》
試料Ｎｏ．１の混合粉末において、高純度アルミニウム粉末を含まない点以外は試料Ｎｏ．１と同一の条件で硬質粒子を含有する焼結Ａｌ−Ｓｉ−Ｍｇ−Ｃｕ系合金の試料を作製した。この試料Ｎｏ．１５の機械的特性は、硬度：ＨＲＢ７８、引張強さ：２５７ＭＰａである。
【００７８】
（摺動試験）
上記の各材料からなる所定の形状のチップを作製し、チップオンディスク摩耗試験を行う。この試験の後、図３（Ｃ）に示すチップ１０の摺動面における摩耗幅ｗを測定する。その結果を図５のグラフに示す。
【００７９】
《チップ形状》
摺動試験に用いるチップ１０は、図３（Ａ）、（Ｂ）に示す舌片状のブロックとした。このチップ１０の一方の端面は摺動試験においてチップ１０を保持する支持具が取り付けられる平面で、その支持具を挿入するための孔が形成され（図３（Ａ））、他方の端面はディスクに対する摺動面で、円弧状の湾曲面で構成されている（図３（Ｂ））。このチップ１０の寸法は次の通りである。なお、ここではチップを別途作製したが、各ロータから切り出すことができる。
幅（図３（Ａ）の上下距離）：１０ｍｍ
厚さ（図３（Ａ）の左右距離）：５ｍｍ
長さ（図３（Ｂ）の左右距離）：１０ｍｍ
摺動面の曲げ半径：５ｍｍ
【００８０】
《摺動条件》
上記のチップ１０を２つ用意し、図４に示すように、回転するディスク２０に圧接し、各チップ１０の摩耗量を測定する。２つのチップ１０の摩耗量の平均をこのチップの摩耗量とする。摺動条件は次の通りである。この摺動試験では、チップとディスクの材質を同一とした共摺性を評価しているため、チップとディスクの摩耗量は同程度となる。そのため、チップの摩耗量が少なければ、相手材であるディスクの摩耗量も少ないといえる。
ディスクの材質：チップと同一
ディスクのチップ圧接箇所の周速：１．６ｍ／ｓｅｃ
圧接条件：３０ｋｇｆ（≒２９４Ｎ）×１時間
潤滑：油中
温度：室温
【００８１】
上記摺動条件は、実際に、自動二輪車に利用されているオイルポンプ用ロータの駆動条件から換算したものである。具体的には、インナーロータ（歯数：８）と、アウターロータ（大きさ：外径φ５０ｍｍ×厚さ２２ｍｍ、歯数：９）とで構成されるオイルポンプ用ロータを用いたときの、インナー回転数：８０００ｒ．ｐ．ｍ．、吐出圧：１ＭＰａの駆動条件から換算している。インナーロータの外歯が駆動側領域でアウターロータの内歯を押圧しているときに、この押圧部分（線接触部分）の荷重（以下、接触荷重と呼ぶ）と速度とをテストピースで再現する。
【００８２】
接触荷重は、駆動トルクから換算することができる。駆動トルクは、円板の回転をモデルに以下のように推定して算出する。円板の回転中心（円の中心）から作用点（円周上の任意の点）までの距離をＲ、作用点における力をＦとするとき、トルクＴは、Ｔ（Ｎ・ｍ）＝Ｆ×Ｒと表される。円板が一回転して行う仕事Ｗは、圧力Ｐ（Ｐａ）＝Ｐ×１０−６（ＭＰａ）と、円板の体積Ｖ（ｍ３）＝Ｖ×１０６（ｃｍ３）を用いて、Ｗ＝Ｐ×Ｖ＝（Ｐ×１０−６）×（Ｖ×１０６）で表される（以下、この式を式（１）と呼ぶ）。トルクＴが一回転で行う仕事Ｗは、Ｗ＝Ｆ×２πＲ＝Ｔ×２πで表される（以下、この式を式（２）と呼ぶ）。式（１）＝式（２）であるから、トルクＴは、Ｔ＝ＰＶ／２πで表される。ここでは、理論吐出量ｐ（ｃｍ３／ｒｅｖ）をｐ＝１０．０５とすると、駆動トルクＴは、Ｔ＝［１（ＭＰａ）×１０．０５（ｃｍ３／ｒｅｖ）］／２π≒１．６（Ｎ・ｍ）と推定できる。上記接触荷重は、駆動トルクにおいて、接触部分の壁面に垂直な成分であることから、インナーローラのインナー回転角を０°〜４０°の範囲で５°ずつ変化させたときの、各インナー回転角における接触荷重を求める。この各インナー回転角における接触荷重は、中心からの距離ｘと、外歯と内歯との噛み合い圧力角θとを用いて求められる。そして、求めたインナー回転角の接触荷重の平均をロータの厚さ２２ｍｍで除した値が約５Ｎ／ｍｍであることから、１０ｍｍ厚（チップの厚さ５ｍｍ×２つ分の厚み）の場合には、約５ｋｇｆ（≒４９Ｎ）となる。しかし、５ｋｇｆでは上記摺動試験における摩耗状態が判別し難くかったため、荷重を徐々に増大させて摩耗状態の判定が行い易い量を調べて、３０ｋｇｆ（≒２９４Ｎ）とした。
【００８３】
速度は、インナーロータのインナー速度と、アウターロータのアウター速度との差（すべり速度）から換算することができる。各ロータの速度は、各ロータの回転数によって求めることができる。具体的には、インナー速度及びアウター速度は、２π×回転の中心から線接触部分までの距離×回転数で表される。各速度の回転数は、インナー回転数が８０００ｒ．ｐ．ｍ．であり、アウター回転数は、インナー回転数×（８歯／９歯）で表される。上記モデルの値（回転の中心からの線接触部分までの距離など）は、ＣＡＤＡＭ（市販のソフト）上で計測ができる。
【００８４】
（表面粗さ測定）
試料Ｎｏ．２、１２、１３について上記摺動試験の前後における摺動面の表面粗さを測定した。具体的には、ＪＩＳ  Ｂ０６０１（１９９４）における算術平均粗さＲａを測定した。その結果を図７のグラフに示す。このグラフは、試験前の摺動面の表面粗さ（試験前’９４Ｒａ）を１００％として、試験後の摺動面の表面粗さ（試験後’９４Ｒａ）を相対値で示している。なお、摺動試験前の摺動面は、上述した時効後のチップのままの状態であり、研磨などは行っていない。この試験前の摺動面の表面粗さＲａは０．３５μｍ以下である。
【００８５】
（粒径測定）
各試料における高Ｓｉアルミニウム合金相と低Ｓｉアルミニウム合金相の平均粒径を測定した。樹脂に埋め込んだ各試料の断面を研磨し、その断面に対して倍率：１５０倍で走査型電子顕微鏡−エネルギー分散型Ｘ線分光法による面分析を行う。試料断面の撮影画像から画像処理により高Ｓｉアルミニウム合金相と低Ｓｉアルミニウム合金相の各々の粒子を抽出し、次の手順により各々の平均粒径を求めた。各粒子の最大径を長径ＤＬ、長径ＤＬに垂直な面の最大径を短径ＤＳとし、個々の粒子の粒径ｒｓを次式により求める。そして、１０個の粒子について粒径ｒｓの平均を演算して、その値を平均粒径ｒＡＶＥとする。
個々の粒径ｒｓ＝（長径ＤＬ×短径ＤＳ）１／２
【００８６】
（結果）
《摺動面の状態》
図６（Ａ）に摺動試験前の摺動面の走査型電子顕微鏡写真を、図６（Ｂ）に摺動試験後の摺動面の走査型電子顕微鏡写真を示す。この写真は、いずれも試料Ｎｏ．１の摺動面の写真である。この写真において、白い粒子がアルミナ粒子であり、その背景の灰色に見える箇所が金属相である。この写真ではわかり難いが、走査型電子顕微鏡−エネルギー分散型Ｘ線分光法による面分析を行うことで、金属相は高Ｓｉアルミニウム合金相と低Ｓｉアルミニウム合金相の粒子状の各領域がまだらに存在することがわかる。さらに、摺動試験前の摺動面の写真図６（Ａ）では、アルミナ粒子が金属相から突出しているのがわかるのに対し、摺動試験後の摺動面の写真図６（Ｂ）ではアルミナ粒子が金属相にめり込むように保持されていることがわかる。
【００８７】
また、図７に示すように、溶製材を押出した試料Ｎｏ．１２（Ａ３９０）は摺動試験前よりも摺動試験後の方が大幅に面粗度（表面粗さ）が粗くなっている。これは試料中のＳｉの平均粒径が大きいためであると考えられる。また、アルミナ粒子を添加していない試料Ｎｏ．１３は、摺動試験前後の摺動面の面粗度が僅かに変化しているが、やはり摺動試験前よりも後の方が面粗度は粗くなっている。これに対し、アルミナ粒子を添加した試料Ｎｏ．２では、摺動試験前よりも後の面粗度の方が大幅に滑らかになっていることがわかる。具体的には、試験後の面粗度は試験前の面粗度の３０％程度となっていることがわかる。
【００８８】
《金属相の粒径とＳｉ含有量》
各試料における高Ｓｉアルミニウム合金相と低Ｓｉアルミニウム合金相の平均粒径は、いずれも高Ｓｉアルミニウム合金粉末と高純度アルミニウム粉末の平均粒径である５０μｍに近似した値であった。また、上記面分析の結果、試料Ｎｏ．１の焼結Ａｌ−Ｓｉ−Ｍｇ−Ｃｕ系合金部材において、高Ｓｉアルミニウム合金相のＳｉ含有量は約１５質量％であり、Ａｌ−Ｓｉ−Ｍｇ−Ｃｕ系合金粉末のＳｉ含有量よりも減少していた。一方、低Ｓｉアルミニウム合金相は０．１質量％未満の極微量のＳｉが含有されており、高純度アルミニウム粉末に対してＡｌ−Ｓｉ−Ｍｇ−Ｃｕ系合金粉末のＳｉが固溶したものと考えられる。その他、試料Ｎｏ．２〜Ｎｏ．６，Ｎｏ．１３についても、面分析の結果、高Ｓｉアルミニウム合金相のＳｉ含有量は、Ａｌ−Ｓｉ−Ｍｇ−Ｃｕ系合金粉末のＳｉ含有量よりも減少したのに対し、低Ｓｉアルミニウム合金相は、０．１質量％未満の極微量のＳｉが含有されていた。また、試料Ｎｏ．１４では、Ｓｉ含有量が４質量％のアルミニウム合金相と、０．１質量％未満の極微量の低Ｓｉアルミニウム合金相とが存在した。そのため、高Ｓｉアルミニウム合金相はＡｌ−Ｓｉ−Ｍｇ−Ｃｕ系合金粉末に由来して生成されるが、高純度アルミニウム粉末との混合割合によって、高純度アルミニウム粉末にＡｌ−Ｓｉ−Ｍｇ−Ｃｕ系合金粉末の添加元素が固溶していると考えられる。高Ｓｉアルミニウム合金相におけるＳｉ含有量は、Ａｌ−Ｓｉ−Ｍｇ−Ｃｕ系合金粉末と高純度アルミニウム粉末の質量割合を調整することで変えることができる。その結果を表２に示す。
【００８９】
【表２】
2015068185.tif 000004
【００９０】
《摩耗量》
上記摺動試験の結果を表２及び図５に示す。表２及び図５のグラフに示すように、原料粉末においてＡｌ−Ｓｉ−Ｍｇ−Ｃｕ系合金粉末と高純度アルミニウム粉末とを質量割合で４０：６０〜９０：１０で混合し、かつこの混合粉末に対してアルミナ粒子を含有した試料Ｎｏ．１〜Ｎｏ．６は、アルミナ粒子を含有しない試料Ｎｏ．１３に比べて摩耗幅が小さくなっていることがわかる。特に、アルミナ粒子を３質量％含有する試料Ｎｏ．２は、市販の鉄系焼結部材の試料Ｎｏ．１１に最も近い耐摩耗性を示している。また、原料粉末において、Ａｌ−Ｓｉ−Ｍｇ−Ｃｕ系合金粉末の質量割合が少な過ぎる試料Ｎｏ．１４は、Ｓｉ含有量が少ない合金相であるため、摩耗幅が大きくなっていることがわかる。一方、原料粉末において、Ａｌ−Ｓｉ−Ｍｇ−Ｃｕ系合金粉末のみ（高純度アルミニウム粉末を含まない）の試料Ｎｏ．１５は、低Ｓｉアルミニウム合金相が生成されないため、摩耗幅が大きくなっていることがわかる。
【００９１】
アルミナ粒子を含有しないアルミニウム合金の試料Ｎｏ．１２（Ａ３９０）は、最も摩耗幅が大きかった。
【００９２】
上記摺動試験は、同一材質の部材同士の摺り合いによる摩耗状態を調べた試験であり、試料Ｎｏ．１〜Ｎｏ．６は、この試験において摩耗幅が小さいことから、相互の摺り合いによる摩耗が少ない材料であると言える。よって、この試験から、試料Ｎｏ．１〜Ｎｏ．６は、オイルポンプ用ロータの構成材料に好適であることがわかる。
【００９３】
《考察》
以上の結果から次のことが考察される。
（１）図６の写真から、高Ｓｉアルミニウム合金相と低Ｓｉアルミニウム合金相の金属相に硬質粒子を含む場合、耐摩耗性が改善されると共に、金属相から硬質粒子が脱落しても、この脱落粒子が低Ｓｉアルミニウム合金相に埋め込まれるように保持されるため、相手攻撃性が低減できると考えられる。
【００９４】
（２）図５のグラフより、高Ｓｉアルミニウム合金相と低Ｓｉアルミニウム合金相を備え、高Ｓｉアルミニウム合金相が特定範囲のＳｉを含有していることで、耐摩耗性が向上する傾向にある。さらに、硬質粒子の含有量を多くすることで、耐摩耗性が向上する傾向にある。
【００９５】
（３）図７のグラフより、高Ｓｉアルミニウム合金相と低Ｓｉアルミニウム合金相の金属相に硬質粒子を含む場合、摺動試験前よりも摺動試験後の方が面粗度は小さくなる傾向にある。
【産業上の利用可能性】
【００９６】
本発明のオイルポンプ用ロータは、十分な強度を備えると共に耐摩耗性に優れ、インナーロータとアウターロータとの相互の摺り合いによる摩耗が低く、かつ軽量化が望まれる自動二輪車部品として好適に利用することができる。
【符号の説明】
【００９７】
１  オイルポンプ用ロータ
２  インナーロータ  ２ａ  外歯
３  アウターロータ  ３ａ  内歯  ３ｈ  貫通孔
Ｍ  駆動側領域  Ｎ  非駆動側領域
１０  チップ  ２０  ディスク
【図１】
2015068185.tif 000005
【図２】
2015068185.tif 000006
【図３】
2015068185.tif 000007
【図４】
2015068185.tif 000008
【図５】
2015068185.tif 000009
【図７】
2015068185.tif 000010
【図６】
2015068185.tif 000011